(57)【要約】      （修正有）【課題】非アクティブエリアにおけるディスプレイカバー層の外観や、ガラス筐体層の外観を向上させること。【解決手段】電子デバイス１０は、電気構成要素が搭載された内部を囲む筐体１２を有してもよい。ディスプレイ１４は、デバイスの筐体構造体に取り付けられてもよい。筐体は後壁部３４を有していてもよい。ディスプレイカバー層３０及び筐体の後壁部は、透明ガラス層で形成されてもよい。透明ガラス層の内側に面する表面には、コーティング２８が形成されてもよい。透明ガラス層上のコーティングは、誘電体層の積層体を有する薄膜干渉フィルタで形成されていてもよい。コーティングは、薄膜干渉フィルタ上にインク層を含んでいてもよい。【選択図】図２
2020201488.tif 000002
【特許請求の範囲】
【請求項１】
内部を有する電子デバイスであって、
筐体構造体と、
前記筐体構造体に結合した透明ガラス基板と、
前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する、
電子デバイス。
【請求項２】
前記薄膜干渉フィルタは、Ｌａｂ色空間における色座標値ａ及びｂが、それぞれ絶対値で５未満を示すように構成されている、請求項１に記載の電子デバイス。
【請求項３】
前記インク層は有彩色を有している、請求項２に記載の電子デバイス。
【請求項４】
前記薄膜干渉フィルタは、Ｌａｂ色空間における色座標値の変化Δａ及びΔｂが、前記薄膜干渉フィルタに対する入射角が０°〜６０°の範囲において、それぞれ絶対値で２未満を示すように構成されている、請求項１に記載の電子デバイス。
【請求項５】
前記薄膜干渉フィルタは、２〜６層の無機誘電体層を有する、請求項４に記載の電子デバイス。
【請求項６】
前記薄膜干渉フィルタは少なくとも１つの二酸化ケイ素層を含み、前記インク層は前記二酸化ケイ素層に付着している、請求項５に記載の電子デバイス。
【請求項７】
前記薄膜フィルタは酸化ニオブ層を有する、請求項１に記載の電子デバイス。
【請求項８】
前記薄膜フィルタは、ポリマー基板と、前記ポリマー基板上に設けられた、屈折率が交互になった複数の誘電体層の積層体とを有する、請求項１に記載の電子デバイス。
【請求項９】
前記薄膜フィルタは、接着剤層によって前記基板に取り付けられた複数の誘電体層の積層体を有する、請求項１に記載の電子デバイス。
【請求項１０】
前記電子デバイスは対向する前面及び背面を有し、前記透明ガラス基板は前記背面に設けられた平面状のガラス筐体部材である、請求項１に記載の電子デバイス。
【請求項１１】
前記電子デバイスは対向する前面及び背面を有し、前記電子デバイスは画像を表示するように構成された画素アレイを前記前面に更に含み、前記透明ガラス基板は前記画素アレイに重なるディスプレイカバー層である、請求項１に記載の電子デバイス。
【請求項１２】
前記薄膜干渉フィルタと前記透明ガラス基板との間に透明ポリマーバッファ層を更に備える、請求項１に記載の電子デバイス。
【請求項１３】
内部を有する電子デバイスであって、
筐体構造体と、
前記筐体構造体に結合した透明基板と、
前記内部に面し、前記透明基板を通して視認できる、前記透明基板上のコーティングと、を備え、前記コーティングは、インク層と、前記インク層と前記透明基板との間の複数の無機誘電体層の積層体と、を含み、前記複数の無機誘電体層の積層体は、Ｌａｂ色空間における色座標値の変化Δａ及びΔｂが、前記複数の無機誘電体層の積層体に対する入射角が０°〜６０°の範囲において、絶対値で２未満を示す、電子デバイス。
【請求項１４】
前記複数の無機誘電体層は少なくとも１つの酸化ケイ素層を含み、前記インク層は前記酸化ケイ素層に付着している、請求項１３に記載の電子デバイス。
【請求項１５】
前記インク層と前記透明基板との間の前記無機誘電体層は７層未満である、請求項１４に記載の電子デバイス。
【請求項１６】
前記透明基板は、ディスプレイカバーガラス層及び電子デバイス筐体壁部層からなる群から選択される層を含む、請求項１５に記載の電子デバイス。
【請求項１７】
前記無機層は少なくとも１つの酸化ニオブ層を含む、請求項１６に記載の電子デバイス。
【請求項１８】
電子デバイス筐体の内部に面するように構成された表面を有するガラス層と、
前記ガラス層上のコーティング層と、を備え、前記コーティング層は、誘電体層の積層体で形成された薄膜干渉フィルタと、前記誘電体層の積層体を前記ガラス層の前記表面に取り付ける接着剤層と、前記誘電体層の積層体上のインク層と、を含む、装置。
【請求項１９】
第１及び第２の対向する表面を有するポリマーフィルムを更に備え、前記第１の表面に前記誘電体層の積層体が形成され、前記第２の表面に前記インク層が形成された、請求項１８に記載の装置。
【請求項２０】
前記ガラス層は、ディスプレイカバー層及び電子デバイス筐体壁部からなる群から選択される、請求項１８に記載の装置。
【発明の詳細な説明】
【技術分野】
【０００１】
本出願は、２０１８年２月２０日付出願の米国特許出願第１５／９００，５７５号、及び２０１７年９月８日付出願の米国仮特許出願第６２／５５６，２４３号に対する優先権を主張するものであり、それらの全体が参照により本明細書に組み込まれる。
【０００２】
［技術分野］
本出願は、一般に、電子デバイスに関し、より詳細には、電子デバイスにおける透明基板のためのコーティングに関する。
【背景技術】
【０００３】
電子デバイスは、ディスプレイを含むことが多い。ディスプレイは、ユーザのために画像を表示する画素を備えるアクティブエリアと、アクティブエリアの横に並ぶ非アクティブエリアと、を有していてもよい。ガラス層は、保護ディスプレイカバー層として機能することができる。ガラス層は、アクティブエリアと非アクティブエリアとに重なっていてもよい。ガラス層は、電子デバイスの筐体の一部を形成してもよい。内部の構成要素を視界から隠すために、電子デバイスの筐体を形成するガラス層の内側表面、及びディスプレイの非アクティブエリアにおける保護ディスプレイカバー層の内側表面などの、電子デバイス内の表面は、インク層で覆われていてもよい。
【０００４】
非アクティブエリアにおけるディスプレイカバー層の外観や、ガラス筐体層の外観を向上させることが望まれ得る。ガラスは応力に敏感であるので、これは困難であり得る。注意しなければ、電子デバイス内のガラス層にコーティングを行うと、ガラス層に亀裂が生じやすくなることがある。また、コーティング層の外観を制御することも難しく、外観が均一な電子デバイスを製造することが困難になり得る。
【発明の概要】
【０００５】
電子デバイスは、ディスプレイが搭載される筐体を有していてもよい。筐体は、電子デバイスの内部領域を囲む筐体構造体から形成されてもよい。電子デバイスの内部に電気構成要素が搭載されてもよい。
【０００６】
ディスプレイは、電子デバイスの前面で筐体構造体に結合されてもよい。筐体構造体は、電子デバイスの反対側の背面に後壁部を含んでいてもよい。
【０００７】
ディスプレイのためのディスプレイカバー層は、筐体の内部に面する表面を有していてもよい。後壁部もまた、筐体の内部に面する表面を有していてもよい。ディスプレイカバー層及び筐体後壁部などの電子デバイス内の構造体は、透明ガラス層で形成されてもよい。透明ガラス層の内側に面する表面には、コーティングが形成されていてもよい。
【０００８】
透明ガラス層上のコーティングは、誘電体層の積層体を有する薄膜干渉フィルタによって形成されていてもよい。コーティングはまた、薄膜干渉フィルタ上にインク層を含んでいてもよい。
【図面の簡単な説明】
【０００９】
【図１】一実施形態に係る例示的な電子デバイスの斜視図である。
【００１０】
【図２】一実施形態に係る、コーティングを備えた透明基板を有する例示的な電子デバイスの一部分を示す側断面図である。
【００１１】
【図３】一実施形態に係る、多層誘電体積層体から形成されたコーティング層の側断面図である。
【００１２】
【図４】一実施形態に係る例示的なコーティング層の光透過スペクトルを示すグラフである。
【００１３】
【図５】一実施形態に係る、例示的なコーティングが設けられた内側表面を有する例示的な透明基板の側断面図である。
【００１４】
【図６】一実施形態に係る、別の例示的なコーティングされた内側表面を有する例示的な透明基板の側断面図である。
【００１５】
【図７】一実施形態に係る、コーティングされた透明ガラス層を囲む筐体壁部を有する例示的な電子デバイスの斜視図である。
【００１６】
【図８】一実施形態に係る、図７の電子デバイスの一部分を示す側断面図である。
【発明を実施するための形態】
【００１７】
セルラー電話機などの電子デバイスは、ディスプレイカバーガラス層及びガラス筐体部材などのガラス部材を含むことが多い。これらの層は、従来、インクなどの材料によってコーティングされている。インクは、内部のデバイス構成要素を視界から隠すために不透明であってもよいが、常に所望の外観を有しているわけではない。電子デバイスにおけるガラス層の外観は、物理蒸着（physical vapor deposition、ＰＶＤ）無機層などの無機層をガラス層上に成膜することによって変更することができる。しかしながら、望ましくない製造ばらつきを最小限に抑えながら、成膜された層が所望の光学効果（例えば、所望の透過性、不透明性、及び様々な視野角での反射値）を確実にもたらすようにするには、課題が生じる。
【００１８】
これらの課題に対処するために、図１における電子デバイス１０のようなデバイスは、薄膜干渉フィルタ及びインク層を含むコーティングが設けられた透明ガラス層又は他の基板を有していてもよい。これらのコーティングにおいて、有彩色を生じる、又は無彩色を生じるように、薄膜干渉フィルタ層が設けられてもよい。薄膜干渉フィルタ層は、無彩色インク又は有彩色インクなどのインクでコーティングされていてもよい。任意選択的に、コーティングにはバッファ層材料が含まれていてもよい。いくつかの構成では、薄膜干渉層は、ポリマーフィルムによって支持され、接着剤層を用いて透明ガラス層に取り付けられてもよい。
【００１９】
１つ以上のコーティングされた構造体を有し得るタイプの例示的な電子デバイスを図１に示す。図１のデバイス１０におけるコーティングされた構造体は、透明ガラス構造体などの透明構造体（例えば、ディスプレイカバー層、筐体後壁部、他の筐体構造体、カメラウィンドウ、曲面及び／又は他の曲線状の部材を有するレンズ、並びに／あるいは他の構造体を形成する、透明ガラス基板又は他の透明基板）を含んでいてもよい。所望であれば、他の基板（例えば、不透明な構造体、ガラス以外の材料から形成された構造体など）がコーティングされていてもよい。デバイス１０内の透明ガラス基板がコーティングされている例示的な構成が、例として本明細書に記載されている。
【００２０】
透明ガラス基板などのコーティングされた基板は、コーティングが外側又は内側に面するようにデバイス１０内で方向付けられ得る。例えば、コーティングがデバイスの外側から基板を通して視認され得るように、基板の内部（内側）表面（デバイス１０の内部に、内側に向かって面している基板の側）にこれらのコーティングが配置されてもよい。
【００２１】
電子デバイス１０は、ラップトップコンピュータ、組み込み型コンピュータを含むコンピュータモニタ、タブレットコンピュータ、セルラー電話機、メディアプレーヤ、又は他のハンドヘルド若しくはポータブル電子デバイスなどのコンピューティングデバイス、腕時計デバイス、ペンダントデバイス、ヘッドホン若しくはイヤホンデバイス、眼鏡若しくはユーザの頭部に装着される他の機器に組み込まれたデバイス、又は他の装着型若しくはミニチュアデバイスなどの小型デバイス、テレビ、組み込み型コンピュータを含まないコンピュータディスプレイ、ゲーミングデバイス、ナビゲーションデバイス、ディスプレイを有する電子機器がキオスク若しくは自動車に搭載されたシステムなどの組み込み型システム、これらのデバイスのうちの２つ以上の機能を実装する機器、アクセサリ（例えば、イヤホン、リモートコントロール、ワイヤレストラックパッドなど）、又は他の電子機器であってもよい。図１の例示的な構成では、デバイス１０は、セルラー電話機、メディアプレーヤ、タブレットコンピュータ、又は他のポータブルコンピューティングデバイスなどのポータブルデバイスである。所望であれば、デバイス１０に関して他の構成を使用することもできる。図１の例は単なる例示に過ぎない。
【００２２】
図１の例では、デバイス１０はディスプレイ１４を含む。ディスプレイ１４は筐体１２内に搭載されてもよい。筐体１２は、エンクロージャ又はケースと称される場合もあり、プラスチック、ガラス、セラミック、繊維複合材、金属（例えば、ステンレス鋼、アルミニウムなど）、他の好適な材料、又はこれらの材料のうちの任意の２つ以上の組み合わせで形成することができる。筐体１２は、筐体１２の一部又は全部が単一の構造体として機械加工又は成形された一体型の構成を用いて形成してもよいし、複数の構造体（例えば、内部フレーム構造体、筐体外部表面を形成する１つ以上の構造体、ベゼル構造体、筐体側壁構造体、ガラス板若しくは他の平面透明部材で形成された筐体後壁部、金属、プラスチック及び／又は他の材料、並びに／あるいは他の筐体部材）を用いて形成してもよい。筐体１２内に、通信ポート、ボタン用の穴、及び他の構造体を形成するための開口部が形成されてもよい。
【００２３】
ディスプレイ１４は、導電性の静電容量式タッチセンサ電極又は他のタッチセンサ構成要素（例えば、抵抗式タッチセンサ構成要素、音響式タッチセンサ構成要素、力ベースのタッチセンサ構成要素、光ベースのタッチセンサ構成要素など）の層を組み込んだタッチスクリーンディスプレイであってもよく、又はタッチ感知式でないディスプレイであってもよい。静電容量式タッチセンサ電極は、インジウムスズ酸化物パッド又は他の透明導電性構造体のアレイから形成されてもよい。
【００２４】
ディスプレイ１４は、画素のアレイを含む中央アクティブエリアを有していてもよい。画素のアレイは、液晶ディスプレイ（liquid crystal display、ＬＣＤ）構成要素、電気泳動画素のアレイ、プラズマディスプレイ画素のアレイ、有機発光ダイオード画素若しくは他の発光ダイオード画素のアレイ、エレクトロウェッティング画素のアレイ、又は他のディスプレイ技術に基づく画素で形成されてもよい。いくつかの構成では、画素を含まない非アクティブ境界エリアが、ディスプレイ１４の１つ以上の縁部に沿って延びていてもよい。
【００２５】
ディスプレイ１４は、透明ガラス、透明プラスチック、透明セラミック、サファイア、若しくは他の透明な結晶性材料の層、又は他の透明層（単数又は複数）などの、ディスプレイカバー層を用いて保護されてもよい。ディスプレイカバー層は、平面形状、凸曲面形状、凹曲面形状、平面部分及び曲面部分を有する形状、平面主領域の平面から曲がった部分を有する１つ以上の縁部に囲まれた平面主領域を含むレイアウト、又は他の好適な形状を有することができる。所望であれば、ボタン１６、スピーカポート１８などのポート、及び他の構造体などの任意の構成要素を収容するために、ディスプレイカバー層に１つ以上の開口部を形成してもよい。いくつかの構成では、ディスプレイ１４は、液晶ディスプレイのカラーフィルタ層又は薄膜トランジスタ層などの、ディスプレイカバー層として機能するのに十分な厚みと強度を有する外側層を有していてもよい。他の構成では、ディスプレイ１４の最外層は、カラーフィルタ素子又は薄膜トランジスタ回路を１つも有さない、別個のカバー層であってもよい。
【００２６】
図１の例示的なデバイス１０は、４つの周縁を備えた矩形の実装面（上方から見た輪郭）を有している。筐体１２は、デバイス１０の４つの周縁に沿って延びる側壁部１２ＳＷを有していてもよい。側壁部ＳＷは、垂直な側壁部、曲線状の側壁部、筐体１２の側面の全体又は一部分に延びる筐体後壁部の一体部分、及び／又は他の好適な側壁構造体とすることができる。いくつかの構成では、ディスプレイ１４は、デバイス１０の側縁の一部分又は全体の下方に延びる周辺部を有している。筐体１２は、後壁部１２Ｒなどの後壁部を有していてもよい。後壁部１２Ｒは、側壁部１２ＳＷの一体部分、及び／又は別体の構造体から形成されてもよい。後壁部１２Ｒは、デバイス１０の背面において実質的に平面を有していてもよい。ディスプレイ１４は、デバイス１０の反対側の前面に、平行な平面を含んでいてもよい。
【００２７】
図１の線２０に沿って得られる、方向２２で見たデバイス１０の側断面図を図２に示す。図２に示すように、デバイス１０は、内部に電気構成要素５０が収容されていてもよい。電気構成要素５０は、集積回路、センサ、及び他の回路を含んでいてもよい。構成要素５０は、プリント回路４８などの１つ以上のプリント回路上に実装されていてもよい。
【００２８】
図２のディスプレイ１４は、ディスプレイカバー層３０（即ち、ディスプレイ１４の最外層）などの透明層を有していてもよい。ディスプレイカバー層３０は、ガラス、プラスチック、サファイア又は他の結晶性材料、透明セラミックなどの透明材料で形成されてもよい。ディスプレイ１４のアクティブエリアにおいて、ディスプレイ１４は、画像を表示するための画素３１のアレイを有する画素アレイ構造体３２（例えば、有機発光ダイオードディスプレイ層、液晶ディスプレイモジュールなど）を含んでいてもよい。
【００２９】
筐体後壁部１２Ｒは、透明ガラス基板（透明ガラス部材３４）などの平面部材で形成されてもよい。ディスプレイカバー層３０及び／又は部材３４などの透明ガラス基板には、コーティングが設けられてもよい。図２の例では、ディスプレイ１４の非アクティブエリアにおけるディスプレイカバー層３０の下側に、コーティング２８が設けられている。部材３４（例えば、ガラス板）の内側表面には、コーティング層３６及びコーティング５２が設けられている。コーティング５２は、コーティング５２がコーティング３６と異なる外観を有するように、コーティング層３６と同じコーティング材料で形成されてもよく、及び／又は、異なるように形成されて、有していてもよい。コーティング５２は、例えば、筐体１２の背面に、文字、ロゴ、又は他の好適ビジュアル要素を形成するためにパターン化されていてもよい。デバイス１０の前面を方向４０で見ている観察者４２などのユーザは、ディスプレイカバー層３０を通してコーティング２８を見ることができる。デバイス１０の背面を方向４４で見ている観察者４６などのユーザは、部材３４を通して、コーティング３６及びコーティング５２などのコーティングを見ることができる。所望であれば、側壁部１２ＳＷは、透明ガラス構造体（例えば、側壁部材又は層３０の一部分）で形成することができ、（一例としてコーティング２８、３６、及び／又は５２などのコーティングが、これらの部材の内側表面）に形成されてもよい。
【００３０】
コーティング２８、２６、５２などのコーティングは、誘電体層、金属層、及び／又は他の材料の層で形成されてもよい。これらの層は、スプレー、印刷（例えば、スクリーン印刷、インクジェット印刷、パッド印刷など）、滴下、塗布、化学蒸着（例えば、プラズマ強化化学蒸着）、物理蒸着（例えば、蒸着及び／又はスパッタリング）、原子層堆積、電気メッキ、積層、及び他の成膜技術によって成膜することができる。コーティングは、シャドーマスク成膜、印刷パターニング技術、フォトリソグラフィ（リフトオフ、エッチングなど）、レーザパターニング（例えばアブレーション）、機械的パターニング（例えば、穴あけ、研削、フライスなど）、及び／又は他のパターニング技術を用いてパターン化されてもよい。
【００３１】
いくつかの構成では、積層体中にコーティングのための複数の薄膜層が形成されてもよい。これらのような薄膜積層体は、薄膜干渉フィルタ（ダイクロイックフィルタ又はダイクロイック層と呼ばれる場合がある）を形成してもよい。薄膜積層体中の各層の光学特性（例えば、各層の屈折率）及び各層の厚さは、薄膜干渉フィルタに所望の特性（例えば、所望の光透過スペクトル、所望の光反射スペクトル、所望の光吸収スペクトル）がもたらされるように選択することができる。これらの特性によって、透明基板の内側表面に設けられた場合に所望の外観（例えば、所望の色など）を備えたコーティングを得ることができる。薄膜積層体は、一例として、特定の色の光を反射するように、又は、無彩職挙動を示す（例えば、無彩色の部分反射ミラーとして機能する）ように構成されてもよい。
【００３２】
図３は、薄膜干渉フィルタを形成するように構成された例示的な薄膜積層体の側断面図である。図３の薄膜積層体は、複数の層５６を有している。層５６は、０．０１〜１μｍ、少なくとも０．０５μｍ、少なくとも０．１μｍ、少なくとも０．１５μｍ、１．５μｍ未満、１μｍ未満、などの厚さを有していてもよい。層５６は、無機誘電体層（例えば、酸化ケイ素、酸化ニオブ、酸化チタン、酸化タンタル、酸化ジルコニウム、酸化マグネシウムなどの酸化物、窒化ケイ素などの窒化物、酸窒化物、及び／又は他の無機誘電体材料）であってもよい。所望であれば、有機誘電体層（例えば、透明ポリマー層）及び／又は他の材料（金属薄膜、半導体層など）もまた、薄膜積層体に含まれてよい。
【００３３】
図３の例では、層５６で形成された薄膜積層体は、薄膜干渉フィルタ５４を形成する。フィルタ５４は、物理蒸着技術によって成膜された無機誘電体層などの誘電体材料で形成することができ、そのため、物理蒸着層、物理蒸着コーティング、又は物理蒸着積層体と呼ばれる場合がある。所望であれば、フィルタ５４を形成するための他の技術を使用してもよい。
【００３４】
フィルタ５４は、高い反射率を示すように構成されてもよく（例えば、フィルタ５４は、入射光Ｉ１に関して比較的多くの光を反射する（例えば、反射光Ｉ２を参照）誘電体ミラーを形成するよう構成されてもよく）、低い反射率を示すように構成されてもよく（例えば、フィルタ５４は、入射光Ｉ１に関して比較的多くの光Ｉ３がフィルタ５４を透過するように反射防止コーティング５４を形成するよう構成されてもよく）、色付き（着色）層を（例えば、バンドパスフィルタ、バンドストップフィルタ、ローパスフィルタ、又はハイパスフィルタとして機能するようにフィルタ５４を構成するときなど、１つ以上の選択された色の光を反射することによって）形成するように構成されてもよく、及び／又は、光遮断層を（例えば、高い不透明度を示すことによって）形成するように構成されてもよい。層５６はまた、角度Ａ（例えば、フィルタ５４の表面の法線ｎに対する角度Ａであって、光線Ｒ１などの入射光の入射角に関連し、また、光線Ｒ２などの反射光を見る観察者が見る対応する角度にも関連する）の複数の異なる値におけるフィルタ５４の光学特性（透過、反射、吸収）を調整するように構成されてもよい。
【００３５】
図４は、フィルタ５４の２つの例示的な光透過スペクトル（例えば、例示的な角度Ａが０°の場合における可視光透過スペクトル）についてのそれぞれの曲線６０及び５８を含むグラフである。例示的な曲線５８に示すように、フィルタ５４の光透過スペクトルにおける（例えば、可視光の波長λ全体にわたる）複数の異なる波長（例えば、ピーク、バレーなど）において、複雑な特徴があってもよい。他の構成（例えば、曲線６０）では、フィルタ５４は、無彩色のスペクトルを示すように構成されてもよい。
【００３６】
層５６の特性（例えば、屈折率、厚さなど）を調整することにより、フィルタ５４の光学特性を（角度Ａの１つ以上の値に）調整することができる。フィルタ５４の光学特性は、フィルタ５４における層５６の数を調整することにより調整することもできる。１つの例示的な構成では、層５６の各層の厚さを制限すること（例えば、１．５μｍ未満、１μｍ未満、０．５μｍ未満、０．４μｍ未満、など）、及びフィルタ５４における層５６の数を制限すること（例えば、２〜６、少なくとも２、少なくとも３、少なくとも４、少なくとも５、２０未満、１４未満、１０未満、７未満、など）によって、フィルタ５４の全体の厚さは比較的小さい値（例えば、８０〜３００μｍ、３μｍ未満、２μｍ未満、１μｍ未満、少なくとも０．１μｍ）に維持される。一般に、フィルタ５６はこれらの構成に限定されるものではなく、任意の好適な層５６のタイプを含んでいてもよく、及び／又は、任意の好適な厚さ、屈折率などの層５６を含んでいてもよい。
【００３７】
いくつかの構成では、フィルタ５４を、（反射及び／又は透過時に）着色を示すように構成することが望まれ得る。例えば、フィルタ５４が、フィルタ５４がピンク色を有するように赤色光を反射すること、あるいは反射時にフィルタ５４が金色の外観を備えるように光を反射することが望まれ得る。他の構成では、層５４は、無彩色（例えば、白色、灰色、黒色など）、及び／又は、広範囲の角度Ａ（例えば、広範囲の視野角）にわたる色かぶり時に比較的一定な色を示すことが望まれ得る。
【００３８】
フィルタ５４の見掛けの色は、Ｌａｂ色空間における色によって特徴付けることができる。１つの例示的な構成では、フィルタ５４は部分反射ミラー（例えば、反射率が１０〜２０％のミラー、又は反射率が少なくとも５％、少なくとも１５％、少なくとも２０％、８５％未満、６０％未満、５０％未満、３５％未満、若しくは他の好適な値のミラー）として動作し、反射時に灰色を示す（例えば、フィルタ５４の反射率は色による偏りがないので、フィルタ５４は無彩色の部分反射ミラーを形成する）。この構成では、例えば、反射光の色は、Ｌａｂ色座標におけるａ及びｂが、絶対値が５未満、絶対値が３未満、又は他の好適な無彩値で特徴付けることができる（例えば、色座標における「ａ」の値が約−１で、色座標における「ｂ」の値が約−２であってもよい）。所望であれば、フィルタ５４は、角度によって変化しない色を示すように構成されてもよい。例えば、色座標ａ及びｂの絶対値（例えば、それぞれ、Δａ及びΔｂ）の変化は、視野角（反射光の角度Ａ）が０〜６０°の範囲にわたって、２未満、３未満、４未満の値、又は他の好適な値に維持されてもよい。
【００３９】
層５６は、酸化物などの無機材料を含んでいてもよい。例えば、層５６は、１つ以上の酸化ケイ素層と、１つ以上の酸化ニオブ層とを含んでいてもよい。酸化ニオブは、スパッタリングを用いることで安定して成膜することができ、フィルタ５４が良好な色制御を呈することができるようにし得る。他の酸化物を使用してもよい（例えば、１つ以上の酸化タンタル層５６に、フィルタ５４の１つ以上の酸化ケイ素層が分散させてもよく、１つ以上の酸化チタンの層５６に、１つ以上の酸化ケイ素層を分散させてもよい、など）。いくつかの構成では、より高い屈折率の材料と、より低い屈折率の材料とが、フィルタ５４を形成する層の積層体内で交互に配置されている。例えば、フィルタ５４は、酸化ニオブ層及び酸化ケイ素層を交互に含んでいてもよく、酸化チタン層及び酸化ケイ素層を交互に含んでいてもよく、又は、酸化タンタル層及び酸化ケイ素層を交互に含んでいてもよい。
【００４０】
フィルタ５４は、デバイス１０の透明ガラス基板上にコーティングの一部を形成してもよい。このタイプの構成では、フィルタ５４の最も内側に面している層５６（例えば、透明ガラス基板上にフィルタ５４が形成された例示的な構成では、フィルタ５４上に成膜された最終層５６）は、後続のインク層などの後続の層との付着力を高めるために、酸化ケイ素の層で形成してもよい。インク層は、染料及び／又は顔料などの着色剤を含有するポリマーであってもよい。着色剤は、白色、灰色、又は黒色などの無彩色であってもよく、赤色、青色、緑色、黄色、金色などの有彩色であってもよく、又は別の好適な色であってもよい。
【００４１】
デバイス１０における例示的なコーティングされた基板の側断面図を図５に示す。図５に示すように、基板６８（例えば、透明ガラス基板など）は、基板６８を方向６４で見ている観察者６２などのユーザに面し、したがってデバイス１０を囲む外部領域に面する外側表面（外部面）９０などの外側表面を有していてもよい。基板６８はまた、観察者６２から離れたデバイス１０及び筐体１２の内部に面する、反対側の内側表面９０（内部面）を有していてもよい。内側表面９２上にコーティング７４が形成され、筐体１２及びデバイス１０の内部に面してもよい。基板６８は、例えば、図２の基板３０、図２の基板３４、及び／又はデバイス１０内の他の基板であってもよい。コーティング７４は、図２のコーティング２８、図２のコーティング３６、図２のコーティング５２、及び／又は他のコーティングであってもよい。
【００４２】
図５の例示的な構成では、薄膜干渉フィルタ５４は、別の基板（基板７６）上に最初に成膜されている。基板７６は、例えば、ポリマーのシートであってもよい。フレキシブル基板７６上に薄膜干渉フィルタ５４を形成することによって反射層７２を形成した後、接着剤層７０（例えば、ポリマー層）などの接着剤層を用いて、基板６８の内側表面９２に反射層７２を積層してもよい。任意選択で、層７２の内部面上に（例えば、基板７６の内側表面上に）、インク層７８を形成してもよい。所望であれば、層７４の厚さの低減を助けるために基板７６を省略してもよい（例えば、基板７６などの追加のポリマーフィルム基板を用いることなく、フィルタ５４が層７２を形成してもよい）。図５のフィルタ５４は、２〜６層の層５６、又は他の任意の好適な数の層５６を用いて形成することができる。フィルタ５４などのデバイス１０のフィルタ層は、ロゴ、文字、アイコン、及び／又は他のパターンを形成するようにパターン化されていてもよい。
【００４３】
内側表面９２上にコーティングを有する基板６８を提供する別の例示的な構成を図６に示す。図６の例では、基板６８の内側表面９２に、コーティング８０が形成されている。観察者６２は、基板６８の透明材料を通して、方向６４でコーティング８０を見ることができる。
【００４４】
基板６８には、層７０などの任意選択のバッファ層でコーティングされ得る。層７０は、透明ポリマーであってよく、厚さは、５０ｎｍ〜３μｍ、少なくとも０．１μｍ、少なくとも０．２μｍ、少なくとも０．３μｍ、少なくとも０．５μｍ、少なくとも１μｍ、少なくとも２μｍ、１〜３μｍ、５μｍ未満、又は他の好適な厚さであってもよい。フィルタ５４が比較的厚い場合、任意選択のバッファ層７０が存在すると、基板６８を損傷するおそれのある応力誘発性のクラックの低減を助けることができる。フィルタ５４によって付与される応力の量が比較的小さい場合には、バッファ層７０を省略してもよい。
【００４５】
フィルタ５４の内側表面にインク層７８を成膜してもよい。フィルタ５４は、屈折率値が交互になった無機誘電体層などの層５６を含んでいてもよい。フィルタ５４におけるインク層７８に直接隣接する層５６は、付着力を促進するために（例えば、インク層７８が層５４にしっかりと付着することを確実にするために）、酸化ケイ素で形成されてもよい。インク層７８が白色材料又は他の明るい色の材料で形成された場合、インク層７８は、基板６８を透過した光を観察者６２に向けて外向きに反射させることに寄与することができる。インク層７８が黒色の場合、基板６８を透過した光を吸収することができ、フィルタ５４から観察者６２に向かって反射した光の色が支配的になる。灰色のインクは、基板６８を透過した光の全部ではなく一部を反射させる。インク７８が有彩色（例えば、赤色、緑色、青色、黄色、金色、など）である構成では、コーティング８０はそれに応じて着色される。フィルタ５４についての、無彩色及び角度に依存しない設計（例えば、反射率が１０〜３０％の灰色ミラー）を用いることで、フィルタ５４、したがってコーティング８０の、層５６の製造ばらつきに起因する性能変動に対する影響を比較的小さくすることができる。このことは、多数のデバイス１０を製造する場合における安定性の確保に役立つ。
【００４６】
所望であれば、フィルタ５４内において比較的少ない数の層５６を使用することで、層８０の全体の厚さを最小化することができる。この手法は、所望の色を付与するためにフィルタ５４に依存するのではなく、所望の色を備えたコーティング８０を提供するためにインク７８を使用することによって促進される。
【００４７】
所望であれば、コーティング８０に関して他の構成を使用することもできる。図６に関連して記述されたコーティング８０の構成は、単に例示的なものである。コーティング８０中には、バッファ層７０が含まれてもよく、又は省略されてもよい。フィルタ５４は、無彩色で角度の影響を受けない薄膜干渉フィルタを形成してもよく、あるいは、色を有すること、及び／又は色による角度変化を呈することもある。フィルタ５４は、高反射ミラー、部分反射ミラー、反射防止コーティングなどとして機能するよう構成されていてもよい。フィルタ５４の層５６は、物理蒸着及び／又は他の技術によって成膜することができる。
【００４８】
デバイス１０内の基板コーティングの特性によって、１つ以上の視野角において、基板を、筐体１２の一部分などの近傍の構造体に視覚的に調和させることができる用にし得る。一例として、図７のデバイス１０の構成について検討する。図７に示すように、基板１００（例えば、基板３０、基板３４、又はデバイス１０内の他の好適な基板）は、筐体構造体のバンド又は筐体１２の他の露出部分に隣接して搭載されてもよい。図８は図７のデバイス１０を示す側断面図であり、基板１００がどのようにコーティング１０６などのコーティング（例えば、図５のコーティング７４、又は図６のコーティング８０）を有し得るかを示している。
【００４９】
コーティング１０６は、筐体１２の外観に調和する外観、及び／又は、筐体１２の外観と対照をなす、さもなければ補完する外観を有する基板１００を提供するように選択された、薄膜干渉フィルタ５４及び任意選択のインク７８を含んでいてもよい。このような調和（又は対照）は、１つ以上の視野角Ａにおいて生じ得る。例えば、筐体１２の外観と、コーティングされた基板１００とは、観察者１０２などの観察者が垂直入射において基板１００を見る場合には調和し（又は所定の形で対照をなし）てもよく、観察者１０２が（例えば、Ａが０でなく、少なくとも４５°などの別の値である場合）軸外で角度Ａをなす方向１０４で基板１００を見る場合には所定の形で対照をなし（又は調和し）てもよい。
【００５０】
一例として、筐体１２が金色を有し、基板１００のコーティング１０６が（例えば、Ａが０の軸上視野角において、又は、Ａが少なくとも４５°の場合など、軸外視野角において）金色の外観を備えた基板１００を提供する構成を有していてもよい。このタイプの構成では、基板１００と筐体１２の外観が調和するように意図されている。
【００５１】
別の例として、コーティングされた基板１００の外観が軸上視野角において金色になるよう構成され、インク７８が青色などの対照色を有する場合を検討する。基板１００を垂直入射（軸上）で見ると、インク７８による下地の青色が視認されるのは比較的少量であるため、基板１００は金色に見える。しかしながら、基板１００を軸外視野角（例えば、少なくとも４５°）で見ると、コーティング１０６中における下地のインク７８の青色が、コーティング１０６を通してユーザに視認される。その結果、基板１００（例えば、筐体後壁部１２Ｒなど）の外観は、基板１００を見る角度に応じて金色から青色に変化する。
【００５２】
一実施形態によれば、筐体構造体と、筐体構造体に結合された透明ガラス基板と、内部に面し、透明ガラス基板を通して視認できる、透明ガラス基板上のコーティングと、を含む、内部を有する電子デバイスが提供される。コーティングは、インク層と、インク層と透明ガラス基板との間に挿入された薄膜干渉フィルタと、を含み、薄膜干渉フィルタは無彩色の部分反射ミラーである。
【００５３】
別の実施形態によれば、薄膜干渉フィルタは、Ｌａｂ色空間における色座標値ａ及びｂが、それぞれ絶対値で５未満を示すように構成されている。
【００５４】
別の実施形態によれば、インク層は有彩色を有している。
【００５５】
別の実施形態によれば、薄膜干渉フィルタは、Ｌａｂ色空間における色座標値の変化Δａ及びΔｂが、薄膜干渉フィルタに対する入射角が０°〜６０°の範囲において、それぞれ絶対値で２未満を示すように構成されている。
【００５６】
別の実施形態によれば、薄膜干渉フィルタは２〜６層の無機誘電体層を含んでいる。
【００５７】
別の実施形態によれば、薄膜干渉フィルタは少なくとも１つの二酸化ケイ素層を含んでいる。
【００５８】
別の実施形態によれば、二酸化ケイ素にインク層が付着している。
【００５９】
別の実施形態によれば、薄膜フィルタは酸化ニオブ層を含んでいる。
【００６０】
別の実施形態によれば、薄膜フィルタは、ポリマー基板と、ポリマー基板上に設けられた、屈折率が交互になった複数の誘電体層の積層体と、を含んでいる。
【００６１】
別の実施形態によれば、薄膜フィルタは、接着剤層によって基板に取り付けられた複数の誘電体層の積層体を含んでいる。
【００６２】
別の実施形態によれば、電子デバイスは対向する前面及び背面を有し、透明ガラス基板は背面に設けられた平面状のガラス筐体部材である。
【００６３】
別の実施形態によれば、電子デバイスは対向する前面及び背面を有し、電子デバイスは画像を表示するように構成された画素アレイを前面に含み、透明ガラス基板は画素アレイに重なるディスプレイカバー層である。
【００６４】
別の実施形態によれば、電子デバイスは、薄膜干渉フィルタと透明ガラス基板との間に透明ポリマーバッファ層を含んでいる。
【００６５】
一実施形態によれば、筐体構造体と、筐体構造体に結合された透明基板と、内部に面し、透明基板を通して視認できる、透明基板上のコーティングと、を含む、内部を有する電子デバイスが提供される。コーティングは、インク層と、インク層と透明基板との間の複数の無機誘電体層の積層体と、を含み、複数の無機誘電体層の積層体は、Ｌａｂ色空間における色座標値の変化Δａ及びΔｂが、複数の無機誘電体層の積層体に対する入射角が０°〜６０°の範囲において、絶対値で２未満を示す。
【００６６】
別の実施形態によれば、複数の無機誘電体層は少なくとも１つの酸化ケイ素層を含み、インク層は酸化ケイ素層に付着している。
【００６７】
別の実施形態によれば、インク層と透明基板との間の無機誘電体層は７層未満である。
【００６８】
別の実施形態によれば、透明基板は、ディスプレイカバーガラス層及び電子デバイス筐体壁部層からなる群から選択される層を含んでいる。
【００６９】
別の実施形態によれば、無機層は少なくとも１つの酸化ニオブ層を含んでいる。
【００７０】
一実施形態によれば、電子デバイス筐体の内部に面するように構成された表面を有するガラス層と、ガラス層上のコーティング層と、を含む装置が提供される。コーティング層は、誘電体層の積層体で形成された薄膜干渉フィルタと、誘電体層の積層体をガラス層の表面に取り付ける接着剤層と、誘電体層の積層体上のインク層と、を含んでいる。
【００７１】
別の実施形態によれば、装置は、第１及び第２の対向する表面を有するポリマーフィルムを含み、第１の表面に誘電体層の積層体が形成され、第２の表面にインク層が形成される。
【００７２】
別の実施形態によれば、ガラス層は、ディスプレイカバー層及び電子デバイス筐体壁部からなる群から選択される。
【００７３】
上記は単なる例示に過ぎず、説明された実施形態に対して様々な修正を実施することができる。上記の実施形態は、個々に、又は任意の組み合わせで実装することができる。
【図１】
2020201488.tif 000003
【図２】
2020201488.tif 000004
【図３】
2020201488.tif 000005
【図４】
2020201488.tif 000006
【図５】
2020201488.tif 000007
【図６】
2020201488.tif 000008
【図７】
2020201488.tif 000009
【図８】
2020201488.tif 000010
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
内部を有する電子デバイスであって、
筐体構造体と、
前記筐体構造体に結合した透明ガラス基板と、
前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成し、前記薄膜干渉フィルタは、Ｌａｂ色空間における最大の色座標値ａ及びｂが、それぞれ絶対値で５未満を示すよう構成されている、電子デバイス。
【請求項２】
前記インク層は有彩色を有している、請求項１に記載の電子デバイス。
【請求項３】
前記筐体構造体の前面を形成するカバーガラスを備えるディスプレイを更に備え、前記透明ガラス基板は前記筐体構造体の対向する背面を形成する、請求項２に記載の電子デバイス。
【請求項４】
前記薄膜干渉フィルタは、Ｌａｂ色空間における最大の色座標値の変化Δａ及びΔｂが、前記薄膜干渉フィルタに対する入射角が０°〜６０°の範囲において、それぞれ絶対値で２未満を示すように構成されている、請求項１に記載の電子デバイス。
【請求項５】
前記薄膜干渉フィルタは、２〜６層の無機誘電体層を有する、請求項４に記載の電子デバイス。
【請求項６】
前記薄膜干渉フィルタは少なくとも１つの二酸化ケイ素層を含み、前記インク層は前記二酸化ケイ素層に付着している、請求項５に記載の電子デバイス。
【請求項７】
前記薄膜干渉フィルタは酸化ニオブ層を有する、請求項１に記載の電子デバイス。
【請求項８】
前記薄膜干渉フィルタは、ポリマー基板と、前記ポリマー基板上に設けられた、屈折率が交互になった複数の誘電体層の積層体とを有する、請求項１に記載の電子デバイス。
【請求項９】
前記薄膜干渉フィルタは、接着剤層によって前記基板に取り付けられた複数の誘電体層の積層体を有する、請求項１に記載の電子デバイス。
【請求項１０】
前記電子デバイスは対向する前面及び背面を有し、前記透明ガラス基板は前記背面に設けられた平面状のガラス筐体部材である、請求項１に記載の電子デバイス。
【請求項１１】
前記電子デバイスは対向する前面及び背面を有し、前記電子デバイスは画像を表示するように構成された画素アレイを前記前面に更に含み、前記透明ガラス基板は前記画素アレイに重なるディスプレイカバー層である、請求項１に記載の電子デバイス。
【請求項１２】
前記薄膜干渉フィルタと前記透明ガラス基板との間に透明ポリマーバッファ層を更に備える、請求項１に記載の電子デバイス。
【請求項１３】
内部を有する電子デバイスであって、
筐体構造体と、
前記筐体構造体に結合した透明基板と、
前記内部に面し、前記透明基板を通して視認できる、前記透明基板上のコーティングと、を備え、前記コーティングは、インク層と、前記インク層と前記透明基板との間の複数の無機誘電体層の積層体と、を含み、前記複数の無機誘電体層の積層体は、Ｌａｂ色空間における色座標値の変化Δａ及びΔｂが、前記複数の無機誘電体層の積層体に対する入射角が０°〜６０°の範囲において、絶対値で２未満を示し、前記複数の無機誘電体層は酸化ケイ素層を含み、前記インク層は前記酸化ケイ素層の直上にある、電子デバイス。
【請求項１４】
前記インク層は前記酸化ケイ素層に付着している、請求項１３に記載の電子デバイス。
【請求項１５】
前記インク層と前記透明基板との間の前記無機誘電体層は７層未満である、請求項１４に記載の電子デバイス。
【請求項１６】
前記透明基板は、ディスプレイカバーガラス層及び電子デバイス筐体壁部層からなる群から選択される層を含む、請求項１５に記載の電子デバイス。
【請求項１７】
前記無機誘電体層は少なくとも１つの酸化ニオブ層を含む、請求項１６に記載の電子デバイス。
【請求項１８】
装置であって、
電子デバイス筐体の内部に面するように構成された表面を有するガラス層と、
前記ガラス層上のコーティング層と、を備え、前記コーティング層は、誘電体層の積層体で形成された薄膜干渉フィルタと、前記誘電体層の積層体を前記ガラス層の前記表面に取り付ける接着剤層と、前記誘電体層の積層体上のインク層と、を含み、前記薄膜干渉フィルタは、無彩色の部分反射ミラーを形成し、前記薄膜干渉フィルタは、Ｌａｂ色空間における色座標値の変化Δａ及びΔｂが、複数の無機誘電体層の前記積層体に対する入射角が０°〜６０°の全範囲において、絶対値で２未満を示す、装置。
【請求項１９】
第１及び第２の対向する表面を有するポリマーフィルムを更に備え、前記第１の表面に前記誘電体層の積層体が形成され、前記第２の表面に前記インク層が形成された、請求項１８に記載の装置。
【請求項２０】
前記ガラス層は、ディスプレイカバー層及び電子デバイス筐体壁部からなる群から選択される、請求項１８に記載の装置。
【外国語明細書】
2020201488000001.pdf